シート状支持体の少なくとも一面に、画像受容層を有する熱転写受容シートの製造方法において、前記シート状支持体上に、カルボン酸を含有する乳化剤を用いて乳化されている塩化ビニル-ビニルイソブチルエーテル共重合体エマルジョン、および架橋剤を含有する画像受容層形成用塗工液を塗工、乾燥して画像受容層を形成することを特徴とする熱転写受容シートの製造方法。前記画像受容層中の前記塩化ビニル-ビニルイソブチルエーテル共重合体エマルジョン100質量部に対する前記架橋剤の固形分比率が、0.5~20質量部である請求項1に記載の熱転写受容シートの製造方法。前記架橋剤が、カルボジイミド系架橋剤及びオキサゾリン系架橋剤から選ばれる少なくとも1種である請求項1又は2に熱転写受容シートの製造方法。本発明は上記のような従来技術の欠点を改良し、シートの長期保管時において、印画濃度の安定性に優れ且つ、黄変白紙部の黄ばみの少ない、極めて保管性に優れた熱転写受容シートの製造方法に関するものである。本発明は、以下の各発明を包含する。1シート状支持体の少なくとも一面に、画像受容層を有する熱転写受容シートの製造方法において、前記シート状支持体上に、カルボン酸を含有する乳化剤を用いて乳化されている塩化ビニル-ビニルイソブチルエーテル共重合体エマルジョン、および架橋剤を含有する画像受容層形成用塗工液を塗工、乾燥して画像受容層を形成することを特徴とする熱転写受容シートの製造方法。2前記画像受容層中の前記塩化ビニル-ビニルイソブチルエーテル共重合体エマルジョン100質量部に対する前記架橋剤の固形分比率が、0.5~20質量部である1に記載の熱転写受容シートの製造方法。3前記架橋剤が、カルボジイミド系架橋剤及びオキサゾリン系架橋剤から選ばれる少なくとも1種である1又は2に熱転写受容シートの製造方法。本発明の製造方法により、シートの長期保管時において、印画濃度の安定性に優れ且つ、黄変白紙部の黄ばみの少ない、極めて保管性に優れた熱転写受容シートが得られる。以下、本発明について、更に詳細に説明する。シート状支持体本発明の受容シートに用いられるシート状支持体としては、ポリエチレンテレフタレートやポリオレフィンからなるフィルム基材、合成繊維や天然繊維からなる不織布基材、パルプを主成分として抄造される紙基材等やこれら基材を貼り合せた積層基材が使用される。また、シート状支持体の画像受像層面側には、画像鮮明性や画像均一性を向上するために、断熱性とクッション性を付与する目的から内部に空隙を有する低密度のフィルム基材を用いることもできる。下塗層本発明において、シート状支持体の画像受像層面側には、画像鮮明性や画像均一性を向上するために、断熱性とクッション性を付与する目的から1層以上の下塗層を設けることができる。下塗層の中でも中空粒子を含有する下塗り層は、画像鮮明化の効果が高く好ましい。中空粒子としては、樹脂粒子中にブタンガス等を封入したマイクロカプセルを加熱発泡させた発泡型中空粒子や、中空エマルジョンなどが挙げられる。バリア層本発明において、基材または下塗層と、画像受容層と、の間にバリア層中間層を設ける事ができる。バリア層は、画像受容層形成時の塗工液浸透防止、印画後の染料拡散を防いで画像のニジミ防止等を目的として設けられる。画像受容層本発明の製造方法で形成される使用される画像受容層は、カルボン酸を含有する乳化剤を用いて乳化されている塩化ビニル-ビニルイソブチルエーテル共重合体エマルジョン、およびカルボジミド基を有する架橋剤を含有する画像受容層形成用塗工液を塗工、乾燥して形成される。本発明の画像受容層形成用塗工液で使用される塩化ビニル-ビニルイソブチルエーテル共重合体エマルジョンは、染料染着性樹脂として使用するものである。塩化ビニル-イソブチルビニルエーテル共重合体エマルジョンは、塩化ビニルモノマーとイソブチルビニルエーテルモノマーを共重合して得られた樹脂を、乳化剤を含む水中に攪拌分散させる強制乳化により得ることができる。或いは、塩化ビニルモノマーとイソブチルビニルエーテルモノマーを乳化共重合することにより得ることができる。乳化重合時には、モノマーとして重合体に取り込まれる反応性乳化剤を前記乳化剤と共に用いることも可能である。前記強制乳化又は乳化重合において、カルボン酸を含有する乳化剤が使用される。カルボン酸を含有する乳化剤としては、特に限定するものではないが、ポリオキシエチレンラウリルエーテル酢酸及びポリオキシエチレンラウリルスルホコハク酸並びにそれらのナトリウム塩及びアンモニウム塩等が例示される。本発明の画像受容層形成用塗工液で使用される塩化ビニル-ビニルイソブチルエーテル共重合体エマルジョンは、主としてカルボン酸を含有する乳化剤を用いて乳化されたエマルジョンであるが、本発明の効果を損なわない程度の範囲で各種公知のカルボン酸を含有しないアニオン性又はカチオン性又はノニオン性乳化剤も使用可能である。市販の塩化ビニル-ビニルイソブチルビニルエーテル共重合体としては、BASF社製のラロフレックスなどが挙げられる。画像受容層には、本発明の効果を損なわない程度の範囲でその他の樹脂を使用することも可能である。併用可能なその他の樹脂としては、ポリエステル樹脂、ポリカーボネート樹脂、ポリビニルアセタール樹脂、ポリビニルブチラール樹脂、ポリウレタン樹脂、ポリスチレン樹脂、ポリアクリル酸エステル樹脂、セルロース誘導体系樹脂、ポリアミド樹脂やこれら樹脂に使用されるモノマーの共重合樹脂が挙げられ、これら樹脂の中から1種類以上を適宜選択して使用できる。架橋剤前記塩化ビニル―ビニルイソブチルエーテル共重合体樹脂のエマルジョンを用いて形成された画像写受容層は、白紙部が黄変しやすいという問題がある。樹脂エマルジョンは、疎水性の樹脂を水中に分散させる為に、乳化剤が添加されている。画像写受容層中の乳化剤は、画像受容層中の他の成分又は隣接するシート状基材若しくは下塗り層中の成分との相互作用によって熱転写受容シートの白色度を低下させる。本発明の画像受容層形成用塗工液で使用される塩化ビニル-ビニルイソブチルエーテル共重合体エマルジョンは、乳化剤成分として主として、カルボン酸を含有する乳化剤を主成分としている。本発明の製造方法は、画像受容層形成用塗工液中のカルボン酸を含有する乳化剤と架橋剤とを、乾燥工程中に架橋反応させ、前記乳化剤の親水性を低下させることによって、長期保存時の熱転写受容シートの白紙部黄変の少ない熱転写受容シートを製造するものである。前記カルボン酸を含有する乳化剤と架橋反応する架橋剤としては、カルボジイミド系架橋剤及びオキサゾリン系架橋剤から選ばれる少なくとも1種を用いることが、白紙部黄変防止効果が高く好ましい。カルボジミド系架橋剤としては、ルプラネートBASF社製、スタバクゾールバイエル社製、カルボジライト日清紡社製等が市販されている。オキサゾリン系架橋剤としては、NKアシストOX日華化学社製等が市販されている。尚、受容層形成後、架橋反応を促進するために加熱エージング処理を行ってもよい。前記加熱処理としては、例えば、画像受容層形成直後の熱転写受容シートを40~60°Cに調温して保管する等の方法がある。画像受容層形成用塗工液中の塩化ビニル-ビニルイソブチルエーテル共重合体エマルジョンとカルボジミド基を有する架橋剤との質量比は、塩化ビニル-ビニルイソブチルエーテル共重合体エマルジョン100質量部に対し、架橋剤が0.5~20質量部であることが好ましい。架橋剤の質量比を0.5質量部以上とすることにより白紙部黄変を極めて少なくすることができる。また、架橋剤の質量比を20質量部以下とすることにより、画像受容層の染着性を維持して良好な印画濃度安定性が得られる。画像受容層形成用塗工液中には必要に応じて、増粘剤、滑剤、蛍光染料、可塑剤、酸化防止剤、顔料、充填剤、紫外線吸収剤、光安定剤、帯電防止剤等を添加しても良い。画像受容層形成用塗工液の溶媒は、水又は、水を主成分とする溶媒である。また塗工方法としては、各種公知のコーターを使用して、シート状支持体上あるいは下塗層上あるいはバリア層上に、塗工、乾燥し、さらに必要に応じて加熱キュアーして形成することができる。画像受容層の固形分塗工量は0.1~12g/m2、より好ましくは1~10g/m2の範囲である。因みに受容層の固形分塗工量が0.1g/m2以上とすることにより、画像受容層が不連続となることを防ぎ、画質低下を防止することができる。一方、固形分塗工量が12g/m2以内とすることにより、画像受容層の塗膜強度を維持し、印画時に剥がれて画質不良を招くことを防止できる。裏面層シート状支持体の画像受容層が設けられていない面裏面上には、適宜、裏面層を設ける事ができる。裏面層の目的は、走行性向上、静電気防止、受容シート相互の擦れによる受容層の傷つき防止、受容シートを重ね置きしたときの裏面への染料移行防止などである。裏面層には、その目的に応じて、樹脂、顔料、帯電防止剤、離型剤、滑剤等を含有する。カレンダー処理受容シートにカレンダー処理を施しても良い。カレンダー処理により、得られる受容シート表面の凹凸を減少させ、均一な画像を得る事ができる。カレンダー処理はいずれの段階で行っても良い。カレンダー処理に使用されるカレンダー装置は、スーパーカレンダー、ソフトカレンダー、グロスカレンダー、クリアランスカレンダー等の一般に製紙業界で使用されているカレンダー装置を適宜使用できる。以下に実施例を挙げて、本発明をより具体的に説明するが、勿論これらに限定されるものではない。また、例中の部およびは、特に断らない限り、それぞれ質量部および質量を示し、固形分量である。実施例1エマルジョンAの作成塩化ビニル-ビニルイソブチルエーテル共重合体商品名:ラロフレックス、BASF社製92質量部をポリオキシエチレンラウリルスルホコハク酸のナトリウム塩7質量部、ノニオン系乳化剤エマルゲン985:花王社製1質量部とともに水300質量部中にホモミキサーにより分散してエマルジョンAを得た。シート状支持体および下塗層の形成シート状支持体として、厚さ150μmのアート紙商品名:OK金藤N、王子製紙製、坪量174.4g/m2を使用した。前記シート状支持体の片面に下記組成の下塗層用塗工液U1を固形分塗工量が12g/m2となるように塗工、乾燥して下塗層を形成した。下塗層塗工液U1の調整下記組成の材料を攪拌して下塗層用塗工液U1を調整した。アクリロニトリルおよびメタクリロニトリルを主成分とする共重合体からなる既発泡中空粒子平均粒子径3.2μm、体積中空率8535部ポリビニルアルコール商品名:PVA205、クラレ社製10部アクリル系樹脂エマルジョン商品名:FK-Y0692、中央理化工業社製30部カルボキシル基を有するウレタン樹脂10部商品名:ネオステッカー1200、日華化学社製水200部受容層の形成上記下塗層上に下記組成の受容層塗工液1を固形分塗工量が3g/m2となるように塗工、乾燥して受容層を形成した。受容層塗工液1の調整下記組成の材料を攪拌して受容層塗工液1を調製した。エマルジョンA100部カルボジミド系架橋剤商品名:カルボジライト、日清紡社製6部カルナウバワックス7部水400部実施例2実施例1の受容層塗工液の調整において、受容層塗工液1の代わりに受容層塗工液2を用いた以外は、実施例1と同様にして受容シートを得た。受容層塗工液2の調整下記組成の材料を攪拌して受容層塗工液2を調製した。エマルジョンA100部オキサゾリン系架橋剤商品名:NKアシストOX、日華化学社製10部カルナウバワックス7部水400部実施例3実施例1の受容層塗工液の調整において、受容層塗工液1の代わりに受容層塗工液3を用いた以外は、実施例1と同様にして受容シートを得た。受容層塗工液3の調整下記組成の材料を攪拌して受容層塗工液3を調製した。エマルジョンA100部カルボジミド系架橋剤商品名:カルボジライト、日清紡社製0.3部カルナウバワックス7部水400部実施例4実施例1の受容層塗工液の調整において、受容層塗工液1の代わりに受容層塗工液4を用いた以外は、実施例1と同様にして受容シートを得た。受容層塗工液4の調整下記組成の材料を攪拌して受容層塗工液4を調製した。エマルジョンA100部カルボジミド系架橋剤商品名:カルボジライト、日清紡社製0.6部カルナウバワックス7部水400部実施例5実施例1の受容層塗工液の調整において、受容層塗工液1の代わりに受容層塗工液5を用いた以外は、実施例1と同様にして受容シートを得た。受容層塗工液5の調整下記組成の材料を攪拌して受容層塗工液5を調製した。エマルジョンA100部カルボジミド系架橋剤商品名:カルボジライト、日清紡社製20部カルナウバワックス7部水400部実施例6実施例1の受容層塗工液の調整において、受容層塗工液1の代わりに受容層塗工液6を用いた以外は、実施例1と同様にして受容シートを得た。受容層塗工液6の調整下記組成の材料を攪拌して受容層塗工液6を調製した。エマルジョンA100部カルボジミド系架橋剤商品名:カルボジライト、日清紡社製23部カルナウバワックス7部水400部実施例7実施例1の受容層塗工液の調整において、受容層塗工液1の代わりに受容層塗工液7を用いた以外は、実施例1と同様にして受容シートを得た。受容層塗工液7の調整下記組成の材料を攪拌して受容層塗工液7を調製した。エマルジョンA100部イソシアネート系架橋剤商品名:IS-100N、日華化学社製10部カルナウバワックス7部水400部比較例1エマルジョンBを作成し、実施例1の受容層塗工液の調整において、受容層塗工液1の代わりに受容層塗工液8を用いた以外は、実施例1と同様にして受容シートを得た。エマルジョンBの作成塩化ビニル-ビニルイソブチルエーテル共重合体樹脂商品名:ラロフレックス、BASF社製92質量部をドデシルベンゼンスルホン酸ナトリウムのナトリウム塩8質量部とともに水300質量部中にホモミキサーにより分散してエマルジョンBを得た。受容層塗工液8の調整下記組成の材料を攪拌して受容層塗工液8を調製した。エマルジョンB100部カルボジミド系架橋剤商品名:カルボジライト、日清紡社製6部カルナウバワックス7部水400部比較例2実施例1の受容層塗工液の調整において、受容層塗工液1の代わりに受容層塗工液9を用いた以外は、実施例1と同様にして受容シートを得た。受容層塗工液9の調整下記組成の材料を攪拌して受容層塗工液9を調製した。エマルジョンA100部カルナウバワックス7部水400部比較例3実施例1の受容層塗工液の調整において、受容層塗工液1の代わりに受容層塗工液10を用いた以外は、実施例1と同様にして受容シートを得た。受容層塗工液10の調整下記組成の材料を攪拌して受容層塗工液10を調製した。塩化ビニル-ビニルイソブチルエーテル共重合体樹脂100部商品名:ラロフレックス、BASF社製シリコーンオイル商品名:KF393、信越化学工業製2部イソシアネート架橋剤商品名:タケネートD-110N、武田薬品製7部メチルエチルケトン200部トルエン200部評価上記各実施例および比較例で得られた受容シートについて下記試験を行い、得られた結果を表1に示す。印画濃度安定性製造直後の受容シートの白紙サンプルを以下の印画方法により印画し、得られた画像の印画濃度を、マクベス反射濃度計RD914を用いて印画濃度D1を測定した。同じ受容シートの白紙サンプルを45°Cのオーブン中で24時間処理した後、23°C50RH環境下に24時間調湿してから、以下の印画方法により印画し、印画濃度D2を測定した。て印画濃度D1とD2の差を以下の評価基準により評価した。印画方法昇華熱転写インクリボン商品名:UP-540、ソニー社製を装着した市販の熱転写ビデオプリンターUP-50、ソニー社製に受容シートをセットし、23°C50RH環境下で、黒ベタ画像を印画した。測定した。○:D1とD2の差が0.05未満であり、印画濃度安定性に優れる。×:D1とD2の差が0.05以上であり、実用上問題となる。白紙部黄変試験熱転写受像シートの長期保存性の指標として以下の加速試験評価を行った。前記画像鮮明性の評価で使用した印画物を80°C、75RHの恒温恒湿環境下で2日間処理し、テストパターン白部分の処理前後での色差a値、b値をJIS-P8150の準じ測定し、Δab値を求め、下記評価基準に従って評価した。○:Δab値が1未満黄変が殆どなく、良好。△:Δab値が3未満やや黄変するが、実用上問題がない。×:Δab値が3以上黄変が著しく、実用上問題がある。表1から明らかのように、実施例1~7の熱転写受容シートはシートの長期保管時において、印画濃度の安定性に優れ且つ、黄変白紙部の黄ばみの少ない、極めて保管性に優れた熱転写受容シートである。